(57)【要約】【課題】水素化方法を提供すること。【解決手段】本発明の水素化方法は、反応ゾーンにおいてパラジウム触媒の存在下で、フルオロオレフィンをＨ2と反応させてヒドロフルオロアルカン生成物を製造するステップを含み、パラジウム触媒は、担体に担持させたパラジウムからなり、そのパラジウム濃度は、パラジウムと担体との合計重量に対して約０．００１重量％から約０．２重量％である。本発明は、上記濃度を有するα−Ａｌ2Ｏ3に担持させたパラジウムから本質的になるパラジウム触媒組成物を包含する。本発明は、上記水素化方法において、（ａ）反応物をパラジウム触媒の床に通すステップと、（ｂ）ヒドロフルオロアルカン生成物を製造するステップとを含み、床の前部のパラジウム触媒が、床の後部のパラジウム触媒よりも低パラジウム濃度であることを特徴とする水素化方法を包含する。【選択図】なし【特許請求の範囲】
【請求項１】
パラジウム触媒の存在下において、反応ゾーン中でフルオロオレフィンをＨ2と反応させてヒドロフルオロアルカン生成物を製造する工程であって、前記パラジウム触媒はＡｌ2Ｏ3担体に担持させたパラジウムを含み、パラジウム濃度は、パラジウムおよび担体の合計重量に基づいて約０．００１重量％から約０．０４重量％であり、フルオロオレフィンはＣＦ3ＣＦ＝ＣＦ2であり、ヒドロフルオロアルカン生成物はＣＦ3ＣＨＦＣＨＦ2である工程と、ヒドロフルオロアルカン生成物をＣＦ3ＣＦ＝ＣＨ2に変換する工程とを含む方法。
【請求項２】
前記パラジウム触媒のパラジウム濃度は、パラジウムおよび担体の合計重量に基づいて約０．０１５重量％から約０．０２５重量％である、請求項１に記載の方法。
【請求項３】
ＣＦ3ＣＨＦＣＨＦ2希釈剤が、ＣＦ3ＣＦ＝ＣＦ2およびＨ2と、反応ゾーンに共供給され、ＣＦ3ＣＨＦＣＨＦ2希釈剤対ＣＦ3ＣＦ＝ＣＦ2のモル比が、約１００：１〜約１：１である、請求項１に記載の方法。
【請求項４】
ＣＦ3ＣＨＦＣＨＦ2希釈剤対ＣＦ3ＣＦ＝ＣＦ2のモル比が、約５：１〜約１：１であり、フルオロオレフィンがＣＦ3ＣＦ＝ＣＨＦであり、ヒドロフルオロアルカン生成物がＣＦ3ＣＨＦＣＨ2Ｆである、請求項１に記載の方法。
【請求項５】
ＣＦ3ＣＨＦＣＨ2Ｆ希釈剤が、ＣＦ3ＣＦ＝ＣＨＦおよびＨ2と、反応ゾーンに共供給され、ＣＦ3ＣＨＦＣＨ2Ｆ希釈剤対ＣＦ3ＣＦ＝ＣＨＦのモル比が、約１００：１〜約１：１である、請求項１に記載の方法。
【請求項６】
前記ＣＦ3ＣＨＦＣＨ2Ｆ希釈剤対ＣＦ3ＣＦ＝ＣＨＦのモル比が、約５：１から約１：１である、請求項５に記載の方法。
【請求項７】
前記担体は、α−Ａｌ2Ｏ3である、請求項１に記載の方法。
【請求項８】
反応ゾーンへ供給されるＨ2対フルオロオレフィンのモル比は、約０．１：１から約１００：１である、請求項１に記載の方法。
【請求項９】
前記水素化方法は、希釈剤の存在下で行われる、請求項１に記載の方法。
【請求項１０】
前記希釈剤は、前記反応ゾーンへ、前記フルオロオレフィンおよびＨ2と共供給される、請求項９に記載の水素化方法。
【請求項１１】
（ａ）フルオロオレフィンとＨ2を含む混合物を反応ゾーン中のパラジウム触媒の床に通す工程であって、前記パラジウム触媒がＡｌ2Ｏ3担体に担持されたパラジウムを含む工程、および
（ｂ）ヒドロフルオロアルカン生成物を製造する工程であり、
これらの工程が、前記床の前部のパラジウム触媒濃度が前記床の後部のパラジウム触媒よりも低い濃度を有し、前記フルオロオレフィンがＣＦ3ＣＦ＝ＣＦ2であり、前記ヒドロフルオロアルカン生成物がＣＦ3ＣＨＦＣＨＦ2であり、前記反応ゾーンに供給されるＨ2対フルオロオレフィンのモル比が約０．１：１〜約１００：１であることを特徴とするもの、と
ヒドロフルオロアルカン生成物をＣＦ3ＣＦ＝ＣＨ2に変換する工程と
を含む方法。
【請求項１２】
床の前部における触媒のパラジウム濃度は、パラジウムおよび担体の合計重量に基づいて０．００１重量％から０．２重量％であり、床の後部における触媒のパラジウム濃度は、パラジウムおよび担体の合計重量に基づいて０．１重量％から１重量％である、請求項１１に記載の方法。
【発明の詳細な説明】
【技術分野】
【０００１】
本開示は、一般に、担体に担持させたパラジウム触媒の存在下におけるフルオロオレフィンとＨ2との接触水素化反応、α−Ａｌ2Ｏ3に担持させたパラジウムの組成物、およびフルオロオレフィン接触水素化方法におけるその使用に関する。
【０００２】
本出願は、特願２０１８−１０９６９５号に基づく分割出願であり、これは特願２０１６−２１７４１８号に基づく分割出願であり、これは特願２０１４−５１１５０５号に基づく分割出願である。
【背景技術】
【０００３】
ヒドロフルオロアルカンは、冷媒、溶媒、発泡剤、洗浄剤、エアゾール噴射剤、誘電体、消火剤およびパワーサイクル作動流体としてのその使用を含む広範な用途で利用可能である。例えばＨＦＣ−２３６ｅａ（ＣＦ3ＣＨＦＣＨＦ2）は、熱移動媒体、泡膨張剤、消火剤その他として使用できる。同様に、ＨＦＣ−２４５ｅｂ（ＣＦ3ＣＨＦＣＨ2Ｆ）も、熱移動媒体、泡膨張剤、その他として使用できる。ＨＦＣ−２３６ｅａおよびＨＦＣ−２４５ｅｂはまた、オゾン破壊係数がゼロで地球温暖化係数が小さい冷媒であるＨＦＯ−１２３４ｙｆ（ＣＦ3ＣＦ＝ＣＨ2）の製造における中間体でもある。
【先行技術文献】
【特許文献】
【０００４】
【特許文献１】米国特許第７，５６０，６０２号明細書
【特許文献２】米国特許第４，９７８，６４９号明細書
【特許文献３】米国特許第５，１３６，１１３号明細書
【特許文献４】米国特許出願公開第２００６／０２１７５７９号明細書
【特許文献５】米国特許第４，５３３，７７９号明細書
【非特許文献】
【０００５】
【非特許文献１】F.A.Cotton and G.Wilkinson, Advanced Inorganic Chemistry, Fifth Edition, John Wiley &#38; Sons, 1988, page 211
【非特許文献２】Satterfield on pages 93-112 in Heterogeneous Catalysis in Industrial Practice, 2nd edition(McGraw-Hill, New York, 1991
【発明の概要】
【発明が解決しようとする課題】
【０００６】
本開示は、水素化方法を提供する。
【課題を解決するための手段】
【０００７】
この方法は、パラジウム触媒の存在下で、反応ゾーンにおいてフルオロオレフィンとＨ2とを反応させてヒドロフルオロアルカン生成物を製造するステップを含み、前記パラジウム触媒は、担体に担持させたパラジウムを含み、そのパラジウム濃度は、パラジウムおよび担体との合計重量に対して約０．００１重量％から約０．２重量％である。
【０００８】
本開示はまた、α−Ａｌ2Ｏ3に担持させたパラジウムから本質的になるパラジウム触媒組成物に係るものであって、そのパラジウム濃度が、パラジウムおよびα−Ａｌ2Ｏ3との合計重量に対して約０．００１重量％から約０．２重量％である、パラジウム触媒組成物も提供するものである。
【０００９】
本開示はまた、パラジウム触媒の存在下で、反応ゾーンにおいてフルオロオレフィンとＨ2とを反応させてヒドロフルオロアルカン生成物を製造する接触水素化方法であって、前記パラジウム触媒が、α−Ａｌ2Ｏ3に担持させたパラジウムから本質的になり、そのパラジウム濃度が、パラジウムおよびα−Ａｌ2Ｏ3との合計重量に対して約０．００１重量％から約０．２重量％であることを特徴とする、接触水素化方法も提供する。
【００１０】
本開示はまた、（ａ）反応ゾーンにおいてフルオロオレフィンとＨ2とを含む混合物をパラジウム触媒（パラジウム触媒は担体に担持させたパラジウムからなる）の床に通すステップと、（ｂ）ヒドロフルオロアルカン生成物を製造するステップとを含む接触水素化方法であって、前記床の前部にあるパラジウム触媒が、前記床の後部にあるパラジウム触媒より低パラジウム濃度であることを特徴とする、水素化方法も提供する。
【発明を実施するための形態】
【００１１】
フルオロオレフィンの水素化反応は、極めて発熱性であり、このことが、不十分な温度制御、高レベルの望ましくない副生成物、および安全への懸念、その他へと導くおそれがある。いくつかの取組みが、熱を制御しようと模索されてきた。例えば、Ｖａｎ  Ｄｅｒ  Ｐｕｙらは、特許文献１に開示されているように、複数の蒸気相反応段階を使用した。そこには、不活性突起型充填物で希釈した１重量％のＰｄ／Ｃ触媒を使用する取組みも開示されている。しかしながら、複数反応段階の設計は、複数の反応器および熱交換器を必要とすることから高価である。不活性パッキングで希釈したＰｄ高添加（例えば１重量％）触媒を使用する取組みは、触媒表面上に高度に局在化したホットスポットおよび非常に貴重なＰｄの焼結をもたらすしうる。このように、良好な熱制御を伴う費用対効果の高い水素化方法への必要性がある。
【００１２】
前述の発明の概要、および以下の発明を実施するための形態は、例示および説明のためのみのものであり、添付の特許請求の範囲で定義されている本発明を拘束するものではない。任意の１または複数の実施形態の、他の特徴および便益は、以下の発明を実施するための形態から、および特許請求の範囲から、明らかになる。
【００１３】
本明細書で使用する場合、用語「含む（comprise, include）」、「含んでいる（comprising, including）」、「有する（has）」、「有している（having）」、またはそれらの任意の他の変形用語は、非排他的包含に及ぶことが意図される。例えば、要素の列挙を含む、プロセス、メソッド、物品または装置は、必ずしもそれらの要素のみに限定されず、そのようなプロセス、メソッド、物品または装置に明示的に列挙されていない、またはそれらに固有でない、他の要素を含むこともある。さらに、逆のことが明示的に述べられていない限り、「または」は、「包含的または」であり、「排他的または」ではない。例えば、条件ＡまたはＢは、以下の任意の１つにより満たされる：Ａは正しく（または存在し）Ｂは誤りである（または存在していない）、Ａは誤りであり（または存在せず）Ｂは正しい（または存在している）、およびＡとＢとの双方が正しい（または存在している）。
【００１４】
また、単数（ａまたはａｎ）の使用は、本明細書に記載されている要素および構成要素を表すために利用される。これは、単に、便宜のため、および本発明の範囲の一般的な意味を与えるためになされる。この表現は、１つ、または少なくとも１つを含むと読まれるべきであり、単数は、明らかに別のことを意味していない限り、複数も含む。
【００１５】
別段の定義がなされていない限り、本明細書で使用されている全ての技術用語および科学用語は、本発明が属する技術分野における業者が通常理解するのと同じ意味を有する。争議が生じた場合は、本明細書が、定義を含め、調整することになる。本明細書に記載されたものと類似または等価の方法および物質が、本発明の実施形態を実行または試験する際に使用され得るが、好適な方法および物質は下記に記載している。なお、物質、方法および実施例は、例示のためにのみあるのであって、限定することを意図していない。
【００１６】
量、濃度、または他の値もしくはパラメータが、範囲、好ましい範囲として示されているか、または好ましい上位値および／または好ましい下位値の列挙として示されているとき、これは、範囲が別々に開示されているか否かにかかわらず、任意の上位の範囲限度または好ましい値と任意の下位の範囲限度または好ましい値との任意の一対から形成された、具体的に開示されている全範囲であると理解されるべきである。数値の範囲が本明細書において挙げられているところでは、別段の記載がない限り、その範囲は、その両端、およびその範囲内の全ての整数および分数を含むと意図される。
【００１７】
用語「高温」は、本明細書で使用する場合、室温より高い温度を意味する。
【００１８】
用語「水素化」は、本明細書で使用する場合、その間に、一対の水素原子をオレフィン中の二重結合に付加する方法を意味する。
【００１９】
用語「フルオロオレフィン」は、本明細書で使用する場合、炭素、フッ素、任意選択で水素、および少なくとも１つの炭素−炭素二重結合を含む分子を意味する。注目すべきは、式ＣnＨmＦ2n-m（式中、ｎは２から８の整数であり、ｍは０から２ｎ−１の整数である）のフルオロオレフィンである。本発明のいくつかの実施形態では、ｎは２から７の整数である。本発明のいくつかの実施形態では、フルオロオレフィンは、３個から８個の炭素を有する末端フルオロオレフィン（すなわち炭素−炭素二重結合が末端の位置にある）である。本発明のいくつかの実施形態では、フルオロオレフィンは、３個から７個の炭素を有する末端フルオロオレフィンである。本開示における例示的なフルオロオレフィンには、ＣＦ3ＣＦ＝ＣＦ2（ＨＦＰ）、ＣＦ3ＣＦ＝ＣＨＦ（ＨＦＯ−１２２５ｙｅ）、ＣＦ3ＣＨ＝ＣＦ2、ＣＦ3ＣＦ＝ＣＨ2、ＣＦ3ＣＨ＝ＣＨＦ、ＣＦ3ＣＦ＝ＣＦＣＦ3、ＣＦ3ＣＨ＝ＣＨＣＦ3、ＣＦ3ＣＨ＝ＣＦＣＦ3、ＣＦ3ＣＦ2ＣＦ＝ＣＦＣＦ3、ＣＦ3ＣＦ2ＣＨ＝ＣＨＣＦ3、（ＣＦ3）2ＣＦＣＦ＝ＣＦ2、ＣＦ3ＣＦ＝ＣＨＣ2Ｆ5、ＣＦ3ＣＨ＝ＣＦＣ2Ｆ5、Ｃ4Ｆ9ＣＨ＝ＣＨ2、ＣＦ3ＣＦ2ＣＦ2ＣＦ2ＣＦ＝ＣＦＣＦ3、ＣＦ3ＣＦ2ＣＦ2ＣＦ＝ＣＦＣＦ2ＣＦ3、Ｃ2Ｆ5ＣＨ＝ＣＦＣＦ2Ｃ2Ｆ5、Ｃ2Ｆ5ＣＦ＝ＣＨＣＦ2Ｃ2Ｆ5、およびこれらの混合物が挙げられる。
【００２０】
用語「ヒドロフルオロアルカン」は、本明細書で使用する場合、水素、炭素およびフッ素を含む飽和分子を意味する。
【００２１】
開示されているのは、反応ゾーンにおいてパラジウム触媒の存在下で、フルオロオレフィンをＨ2と反応させてヒドロフルオロアルカン生成物を製造するステップを含む水素化方法であって、パラジウム触媒は、担体に担持させたパラジウムを含み、そのパラジウム濃度は、パラジウムおよび担体との合計重量に対して約０．００１重量％から約０．２重量％である、水素化方法である。本発明のいくつかの実施形態では、パラジウム触媒は、担体に担持させたパラジウムから本質的になり、そのパラジウム濃度は、パラジウムおよび担体との合計重量に対して約０．００１重量％から約０．２重量％である。
【００２２】
本発明のいくつかの実施形態では、パラジウム触媒のパラジウム濃度は、パラジウムおよび担体との合計重量に対して約０．００１重量％から約０．０８重量％である。本発明のいくつかの実施形態では、パラジウム触媒のパラジウム濃度は、パラジウムおよび担体との合計重量に対して約０．００１重量％から約０．０４重量％である。本発明のいくつかの実施形態では、パラジウム触媒のパラジウム濃度は、パラジウムおよび担体との合計重量に対して約０．０１５重量％から約０．０２５重量％である。
【００２３】
また開示されているのは、α−Ａｌ2Ｏ3に担持させたパラジウムから本質的になるパラジウム触媒組成物であって、そのパラジウム濃度は、パラジウムおよびα−Ａｌ2Ｏ3との合計重量に対して約０．００１重量％から約０．２重量％である。また開示されているのは、こうしたＰｄ／α−Ａｌ2Ｏ3組成物の、水素化方法における触媒としての使用である。したがって、本開示はまた、パラジウム触媒の存在下で、反応ゾーンにおいてフルオロオレフィンをＨ2と反応させてヒドロフルオロアルカン生成物を製造するステップを含む水素化方法であって、パラジウム触媒が、α−Ａｌ2Ｏ3に担持させたパラジウムから本質的になり、そのパラジウム濃度が、パラジウムおよびα−Ａｌ2Ｏ3との合計重量に対して約０．００１重量％から約０．２重量％であることを特徴とする、水素化方法を提供する。
【００２４】
本発明のいくつかの実施形態では、Ｐｄ／α−Ａｌ2Ｏ3組成物のパラジウム濃度は、パラジウムおよびα−Ａｌ2Ｏ3との合計重量に対して約０．００１重量％から約０．０８重量％である。本発明のいくつかの実施形態では、Ｐｄ／α−Ａｌ2Ｏ3組成物のパラジウム濃度は、パラジウムおよびα−Ａｌ2Ｏ3との合計重量に対して約０．００１重量％から約０．０４重量％である。本発明のいくつかの実施形態では、Ｐｄ／α−Ａｌ2Ｏ3組成物のパラジウム濃度は、パラジウムおよびα−Ａｌ2Ｏ3との合計重量に対して約０．０１５重量％から約０．０２５重量％である。
【００２５】
本発明のいくつかの実施形態では、フルオロオレフィン出発物質はＣnＨmＦ2n-mであり、ヒドロフルオロアルカン生成物はＣnＨm+2Ｆ2n-mであって、式中、ｎは２から８の整数であり、ｍは０から２ｎ−１の整数である。本発明のいくつかの実施形態では、フルオロオレフィン出発物質はＣＦ3ＣＦ＝ＣＦ2であり、ヒドロフルオロアルカン生成物はＣＦ3ＣＨＦＣＨＦ2である。本発明のいくつかの実施形態では、フルオロオレフィン出発物質はＣＦ3ＣＦ＝ＣＨＦであり、ヒドロフルオロアルカン生成物はＣＦ3ＣＨＦＣＨ2Ｆである。本発明のいくつかの実施形態では、フルオロオレフィン出発物質は２つ以上のフルオロオレフィンの混合物である。例えば、フルオロオレフィン出発物質はＣＦ3ＣＦ＝ＣＦ2とＣＦ3ＣＦ＝ＣＨＦとの混合物とすることができ、対応するヒドロフルオロアルカン生成物はＣＦ3ＣＨＦＣＨＦ2とＣＦ3ＣＨＦＣＨ2Ｆとの混合物である。別の例では、フルオロオレフィン出発物質はＣＦ3ＣＦ＝ＣＦ2とＣＦ3ＣＦ＝ＣＦＣＦ3との混合物とすることができ、対応するヒドロフルオロアルカン生成物はＣＦ3ＣＨＦＣＨＦ2とＣＦ3ＣＨＦＣＨＦＣＦ3との混合物である。さらに別の例では、フルオロオレフィン出発物質はＣＦ3ＣＦ＝ＣＦ2とＣＦ3ＣＦ＝ＣＦＣ2Ｆ5との混合物とすることができ、対応するヒドロフルオロアルカン生成物はＣＦ3ＣＨＦＣＨＦ2とＣＦ3ＣＨＦＣＨＦＣ2Ｆ5との混合物である。さらに別の例では、フルオロオレフィン出発物質はＣＦ3ＣＦ＝ＣＦＣ2Ｆ5とＣ2Ｆ5ＣＦ＝ＣＦＣＦ2Ｃ2Ｆ5との混合物とすることができ、対応するヒドロフルオロアルカン生成物はＣＦ3ＣＨＦＣＨＦＣ2Ｆ5とＣ2Ｆ5ＣＨＦＣＨＦＣＦ2Ｃ2Ｆ5との混合物である。さらに別の例では、フルオロオレフィン出発物質はＣＦ3ＣＦ＝ＣＨＣ2Ｆ5とＣＦ3ＣＦ＝ＣＦＣ2Ｆ5との混合物とすることができ、対応するヒドロフルオロアルカン生成物はＣＦ3ＣＨＦＣＨ2Ｃ2Ｆ5とＣＦ3ＣＨ2ＣＨＦＣ2Ｆ5との混合物である。さらに別の例では、フルオロオレフィン出発物質はＣＦ3ＣＦ＝ＣＨＦとＣＦ3ＣＦ＝ＣＨＣ2Ｆ5とＣＦ3ＣＨ＝ＣＦＣ2Ｆ5との混合物とすることができ、対応するヒドロフルオロアルカン生成物はＣＦ3ＣＨＦＣＨ2ＦとＣＦ3ＣＨＦＣＨ2Ｃ2Ｆ5とＣＦ3ＣＨ2ＣＨＦＣ2Ｆ5との混合物である。さらに別の例では、フルオロオレフィン出発物質はＣＦ3ＣＦ＝ＣＨＦとＣＦ3ＣＨ＝ＣＦＣＦ3との混合物とすることができ、対応するヒドロフルオロアルカン生成物はＣＦ3ＣＨＦＣＨ2ＦとＣＦ3ＣＨ2ＣＨＦＣＦ3との混合物である。
【００２６】
本開示におけるいくつかのフルオロオレフィン、例えばＨＦＯ−１２２５ｙｅは、異なる立体配置的異性体または立体異性体として存在する。特定の異性体が指定されていないとき、本開示には、全ての立体配置的異性体、立体異性体、またはそれらの任意の組合せが含まれると意図される。例えばＨＦＯ−１２２５ｙｅは、Ｅ異性体、Ｚ異性体、または双方の異性体の任意の比による任意の組合せ物または混合物を表すことになる。
【００２７】
フルオロオレフィンとＨ2との間の水素化反応は、パラジウム触媒の存在下で実施される。本開示におけるパラジウム触媒は、担体に担持させた、微細に分割したゼロ価のパラジウム金属である。本発明のいくつかの実施形態では、担体は、Ａｌ2Ｏ3、フッ素化Ａｌ2Ｏ3、ＡｌＦ3、炭素、Ｃｒ2Ｏ3、ＳｉＯ2、ＴｉＯ2、ＺｒＯ2およびＺｎＯからなる群から選択される。
【００２８】
本発明のいくつかの実施形態では、担体は炭素である。本発明の実施形態において使用される炭素は、任意の以下の源に由来していてもよい：木、泥炭、石炭、ココナッツ殻、骨、亜炭、石油系残渣および糖。使用してもよい市販の炭素には、以下の商標で販売されているものが挙げられる：Ｂａｒｎｅｂｙ  ＆  Ｓｕｔｃｌｉｆｆｅ（商標）、Ｄａｒｃｏ（商標）、Ｎｕｃｈａｒｍ、Ｃｏｌｕｍｂｉａ  ＪＸＮ（商標）、Ｃｏｌｕｍｂｉａ  ＬＣＫ（商標）、Ｃａｌｇｏｎ（商標）ＰＣＢ、Ｃａｌｇｏｎ（商標）ＢＰＬ、Ｗｅｓｔｖａｃｏ（商標）、Ｎｏｒｉｔ（商標）、Ｔａｋｅｄａ（商標）およびＢａｒｎａｂｙ  Ｃｈｅｎｙ  ＮＢ（商標）。
【００２９】
炭素にはまた、三次元マトリックス多孔性炭素質物質が挙げられる。例には、特許文献２に記載されているものがある。本発明のいくつかの実施形態では、炭素には、気体性または蒸気性の炭素含有化合物（例えば炭化水素）を炭素質物質（例えばカーボンブラック）の細粒の塊の中へ導入するステップと、炭素含有化合物を分解してその細粒の表面上に炭素を堆積させるステップと、得られた物質を、蒸気を含むアクチベーターガスで処理して多孔性炭素質物質を生成するステップとにより得られる三次元マトリックス炭素質物質が挙げられる。炭素−炭素複合物質は、このようにして形成される。
【００３０】
炭素には、洗浄していない炭素、および酸洗浄した炭素が挙げられる。本発明のいくつかの実施形態では、好適な炭素担体は、炭素を、ＨＮＯ3、ＨＣｌ、ＨＦ、Ｈ2ＳＯ4、ＨＣｌＯ4、ＣＨ3ＣＯＯＨ、およびそれらの組合せなどの酸で処理することにより調製してもよい。本発明のいくつかの実施形態では、酸はＨＣｌまたはＨＮＯ3である。酸処理は、典型的には、１０００ｐｐｍ未満の灰分を含む炭素を生成するのに十分である。いくつかの好適な炭素の酸処理が、記載されている（例えば、特許文献３）。本発明のいくつかの実施形態では、炭素担体を、脱イオン水の中で調製した酸の１モル溶液中に、穏やかに撹拌しながら一晩浸漬する。次いで炭素担体を分離し、脱イオン水で少なくとも１０回洗浄するか、または洗浄液のｐＨが約３になるまで洗浄する。（本発明のいくつかの実施形態では、次いで、炭素担体を再度、脱イオン水の中で調製した酸の１モル溶液中に、穏やかに撹拌しながら１２から２４時間浸漬する。）次いで、炭素担体を、標準手順で試験したときに洗浄液が酸の陰イオン（例えばＣｌ-またはＮＯ3-）を実質的に含まなくなるまで、脱イオン水で最後に洗浄する。次いで炭素担体を分離し、１２０℃で乾燥する。次いで、洗浄した炭素を、脱イオン水の中で調製した１モルのＨＦ中に、室温で、随時撹拌しながら４８時間浸漬する（例えばプラスチックビーカーの中で）。炭素担体を分離し、洗浄液のｐＨが４を超えるまで、脱イオン水により、５０℃で、繰り返し洗浄する。次いで炭素担体を、空気中、１５０℃で６０時間乾燥し、その後、空気中、３００℃で３時間か焼し、それを担体として使用する。
【００３１】
本発明のいくつかの実施形態では、炭素は活性炭である。本発明のいくつかの実施形態では、炭素は、酸洗浄した活性炭である。この炭素は、粉末、細粒またはペレットその他の形態とすることができる。
【００３２】
本発明のいくつかの実施形態では、担体はＡｌ2Ｏ3である。アルミナとしても知られるＡｌ2Ｏ3は、いくつかの異なる相、例えばα−、γ−、δ−、η−、θ−およびχ−アルミナで存在する。α−Ａｌ2Ｏ3（コランダム）において、酸化物イオンは六角形の最密構造を形成し、アルミニウムイオンは八面体のすき間の間に対称的に分配される（例えば、非特許文献１を参照のこと）。γ−Ａｌ2Ｏ3は、「欠陥」スピネル構造（陽イオンが欠損しているスピネルの構造）を有する。同書。本発明のいくつかの実施形態では、担体はα−Ａｌ2Ｏ3である。実験を通じて得られた驚くべき発見は、パラジウム触媒のための担体としてα−Ａｌ2Ｏ3を使用する水素化方法では、担体として他の種類のアルミナ（例えばγ−Ａｌ2Ｏ3）を使用したときの他の類似の水素化方法よりも、産出する副生成物が少ないことであった。
【００３３】
アルミナは、当技術分野で公知の方法により調製してもよい。例えば、バイヤー法が、ボーキサイトからアルミナを製造するために当業界で広く使用されている。α−Ａｌ2Ｏ3は、γ−Ａｌ2Ｏ3または任意の水和酸化物を１０００℃超で加熱することにより調製することができる。同書。γ−Ａｌ2Ｏ3は、水和酸化物を約４５０℃で脱水することにより調製できる。同書。
【００３４】
本開示において使用されるアルミナは、任意の好適な形状および寸法のものとすることができる。例えば、アルミナは、粉末、細粒、球体または平板その他の形態とすることができる。典型的に、本開示において使用されるアルミナの表面積は、約１ｍ2／ｇから約５００ｍ2／ｇである。本発明のいくつかの実施形態では、アルミナの表面積は、約１ｍ2／ｇから約２００ｍ2／ｇである。本発明のいくつかの実施形態では、アルミナの表面積は、約１ｍ2／ｇから約５０ｍ2／ｇである。本発明のいくつかの実施形態では、アルミナの表面積は、約１ｍ2／ｇから約１０ｍ2／ｇである。本発明のいくつかの実施形態では、アルミナの表面積は、約３ｍ2／ｇから約７ｍ2／ｇである。
【００３５】
パラジウムは、当技術分野で公知の技術を使用して担体に堆積させることができる。例えば、パラジウム触媒は、非特許文献２によって一般的に記載されている含浸法により調製してもよい。典型的に、含浸法では、パラジウム塩を溶媒中に溶解してパラジウム塩溶液を形成する。本開示のための好適なパラジウム塩の例には、硝酸パラジウム、塩化パラジウム、酢酸パラジウムおよびパラジウムアンミン錯体が挙げられる。好適な溶媒の例には、水およびアルコール（例えばメタノール、エタノール、プロパノール、イソプロパノール）が挙げられる。次いで、担体をパラジウム塩溶液で含浸させる。本発明のいくつかの実施形態では、担体を、過剰量のパラジウム塩溶液に浸す。本発明のいくつかの実施形態では、含浸のために、初期湿潤技術を使用する。初期湿潤方法では、担体のバッチを回転させて、適当な量のパラジウム塩溶液で噴霧する（溶液の量は、担体の細孔を充填するのにちょうど十分か、またはやや少ない量となるよう計算する）。パラジウム塩溶液の濃度は、完成触媒の、担体に添加されたパラジウムの濃度が所望のものとなるように計算または調節してもよい。初期湿潤技術はまた、Ｂａｉｌｅｙにより、特許文献４においても説明されている。
【００３６】
含浸した担体を、次いで、典型的には高温で乾燥する。任意選択で、含浸し乾燥した担体をか焼する。か焼は、温度約１００℃から約６００℃で典型的に実施する。本発明のいくつかの実施形態では、か焼は、不活性ガス（例えば窒素、アルゴン）および／または酸素の存在下で実施する。次いで、得られた触媒は典型的には、還元剤で処理してから、使用する。本発明のいくつかの実施形態では、得られた触媒は、水素の流れの中で、高温で、還元する。水素流は、窒素、ヘリウムまたはアルゴンなどの不活性ガスで希釈してもよい。還元温度は、典型的に約１００℃から約５００℃である。本発明のいくつかの実施形態では、還元は、Ｂｏｉｔｉａｕｘらにより説明されているように（特許文献５参照）、液相において、ヒドラジンまたはギ酸により実施してもよい。
【００３７】
水素化方法は、液相または蒸気相において、周知の化学工学の手法を用いて実施することができ、これには、連続式操作、半連続式操作またはバッチ操作が挙げられる。
【００３８】
本発明のいくつかの実施形態では、水素化方法は液相において実施する。液相水素化の反応温度は、典型的に約０℃から約２００℃である。本発明のいくつかの実施形態では、液相水素化の反応温度は、約２５℃から約１００℃である。液相水素化の圧力は、１気圧未満から３０気圧以上まで、大きな幅がある。
【００３９】
任意選択で、液相水素化方法は溶媒の存在下で行う。溶媒は、極性または非極性とすることができる。好適な極性溶媒には、水、アルコール、グリコール、酢酸、ジメチルホルムアミド（ＤＭＦ）、Ｎ−メチルピロリドン（ＮＭＰ）、トリエチルアミン、およびそれらの混合物が挙げられる。本発明のいくつかの実施形態では、極性溶媒は、メタノール、エタノール、またはそれらの混合物である。好適な非極性溶媒には、不活性低誘電アルカン（例えばノナンおよびシクロヘキサン）ならびに不活性低誘電芳香族化合物（例えばトルエン、ベンゼンおよびオルトキシレン）が挙げられる。本発明のいくつかの実施形態では、溶媒は、所期のヒドロフルオロアルカン生成物とすることもできる。
【００４０】
本発明のいくつかの実施形態では、水素化方法は蒸気相において実施する。蒸気相水素化の反応温度は、典型的に、ほぼ室温から約３００℃である。本発明のいくつかの実施形態では、気相水素化の反応温度は、約５０℃から約２００℃である。
【００４１】
気相水素化方法は、超大気圧、大気圧、または大気圧より低い圧力で行うことができる。本発明のいくつかの実施形態では、気相水素化の反応圧力は、約１０ｐｓｉｇから約５００ｐｓｉｇである。本発明のいくつかの実施形態では、気相水素化の反応圧力は、約５０ｐｓｉｇから約２００ｐｓｉｇである。
【００４２】
本開示の気相水素化方法は、当技術分野で公知の方法により行ってもよい。本発明のいくつかの実施形態では、フルオロオレフィンとＨ2との出発物質を、任意選択で希釈剤と一緒に、パラジウム触媒を容れた反応器へ共供給する。本発明のいくつかの実施形態では、フルオロオレフィンとＨ2との出発物質を、任意選択で希釈剤と一緒に、反応器中のパラジウム触媒床に通す。
【００４３】
本発明のいくつかの実施形態では、気相水素化方法は、希釈剤なしで行う。
【００４４】
本発明のいくつかの実施形態では、気相水素化方法は、希釈剤の存在下で行う。本発明のいくつかの実施形態では、希釈剤を、フルオロオレフィンとＨ2との出発物質と一緒に、反応ゾーンへ共供給する。本発明のいくつかの実施形態では、反応ゾーンへ共供給する希釈剤対フルオロオレフィン出発物質のモル比は、約１００：１から約１：１である。本発明のいくつかの実施形態では、反応ゾーンへ共供給する希釈剤対フルオロオレフィン出発物質のモル比は、約１０：１から約１：１である。本発明のいくつかの実施形態では、反応ゾーンへ共供給する希釈剤対フルオロオレフィン出発物質のモル比は、約５：１から約１：１である。希釈剤は、本開示の水素化条件下で反応しない不活性ガスとすることができる。本発明のいくつかの実施形態では、希釈剤は、Ｈｅ、ＡｒまたはＮ2である。希釈剤は、所期のヒドロフルオロアルカン生成物とすることもできる。例えばフルオロオレフィン出発物質がＨＦＰであるとき、反応温度を制御するための希釈剤としてＨＦＣ−２３６ｅａを使用することができる。本発明のいくつかの実施形態では、ＨＦＣ−２３６ｅａ希釈剤を、ＨＦＰおよびＨ2と一緒に、反応ゾーンへ共供給する。別の例では、フルオロオレフィン出発物質がＨＦＯ−１２２５ｙｅであるとき、反応温度を調節するための希釈剤としてＨＦＣ−２４５ｅｂを使用することができる。本発明のいくつかの実施形態では、ＨＦＣ−２４５ｅｂ希釈剤を、ＨＦＯ−１２２５ｙｅおよびＨ2と一緒に、反応ゾーンへ共供給する。
【００４５】
本発明のいくつかの実施形態では、希釈剤は、飽和炭化水素および飽和ヒドロフルオロカーボンからなる群から選択される。好適な飽和炭化水素には、メタン、エタン、プロパンその他などのＣ１からＣ８アルカンが挙げられる。好適な飽和ヒドロフルオロカーボンには、ＣＨＦ3、ＣＨ2Ｆ2、ＣＨＦ2ＣＦ3、ＣＨＦ2ＣＨＦ2、ＣＨ2ＦＣＦ3、ＣＦ3ＣＦ3、ＣＦ3ＣＦ2ＣＦ3、ＣＦ3ＣＨＦＣＨ2Ｆ、ＣＦ3ＣＨ2ＣＨＦ2、ＣＦ3ＣＨＦＣＨ3、ＣＦ3ＣＨ2ＣＨ2Ｆ、ＣＦ3ＣＨＦＣＨＦ2、ＣＦ3ＣＨ2ＣＦ3、ＣＦ3ＣＦ2ＣＨ2Ｆ、ＣＦ3ＣＨ2ＣＨ2ＣＦ3、ＣＦ3ＣＨＦＣＨＦＣ2Ｆ5、Ｃ6Ｆ14およびＣ2Ｆ5ＣＨＦＣＨＦＣ3Ｆ7などのＣ１からＣ８の飽和ヒドロフルオロカーボンが挙げられる。
【００４６】
気相水素化方法において反応ゾーンへ供給されるＨ2とフルオロオレフィンのモル比は、非常に多様であり得る。典型的には、気相水素化方法において反応ゾーンへ供給されるＨ2対フルオロオレフィンのモル比は、約０．１：１から約１００：１である。本発明のいくつかの実施形態では、そのモル比は、約０．５：１から約５：１である。本発明のいくつかの実施形態では、そのモル比は、約０．９：１から約３：１である。
【００４７】
気相水素化の反応ゾーンからの流出物は、典型的に、反応していない出発物質、希釈剤（その方法において使用している場合）、所望のヒドロフルオロアルカン生成物、およびいくつかの副生成物を含む生成物混合物である。所望のヒドロフルオロアルカン生成物は、従来の方法により生成物混合物から回収してもよい。本発明のいくつかの実施形態では、所望のヒドロフルオロアルカン生成物は、蒸留によって精製または回収してもよい。本発明のいくつかの実施形態では、反応していない出発物質、および任意選択で希釈剤（その方法において使用している場合）を回収し、反応ゾーンへ戻して再利用する。
【００４８】
また開示されているのは、（ａ）反応ゾーンにおいてフルオロオレフィンとＨ2とを含む気体混合物または液体混合物をパラジウム触媒（パラジウム触媒は担体に担持させたパラジウムを含む）の床に通すステップと、（ｂ）ヒドロフルオロアルカン生成物を製造するステップと、を含む水素化方法であって、床の前部にあるパラジウム触媒が、床の後部にあるパラジウム触媒より低いパラジウム濃度を有することを特徴とする、水素化方法である。床の前部は触媒床への流れの入口であり、床の後部は触媒床からの流れの出口である。本発明のいくつかの実施形態では、床の前部における触媒のパラジウム濃度はパラジウムおよび担体との合計重量に対して約０．００１重量％から約０．２重量％であり、床の後部における触媒のパラジウム濃度はパラジウムおよび担体との合計重量に対して約０．１重量％から約１重量％である。本発明のいくつかの実施形態では、床の前部における触媒のパラジウム濃度はパラジウムおよび担体との合計重量に対して約０．００１重量％から約０．０８重量％であり、床の後部における触媒のパラジウム濃度はパラジウムおよび担体との合計重量に対して約０．２重量％から約０．８重量％である。本発明のいくつかの実施形態では、床の前部における触媒のパラジウム濃度はパラジウムおよび担体との合計重量に対して約０．００１重量％から約０．０４重量％であり、床の後部における触媒のパラジウム濃度はパラジウムおよび担体との合計重量に対して約０．３重量％から約０．６重量％である。本発明のいくつかの実施形態では、床の前部における触媒のパラジウム濃度はパラジウムおよび担体との合計重量に対して約０．０１５重量％から約０．０２５重量％であり、床の後部における触媒のパラジウム濃度はパラジウムおよび担体との合計重量に対して約０．３重量％から約０．６重量％である。
【００４９】
本発明のいくつかの実施形態では、触媒床は、長さが同じまたは異なる２つ以上のセクションを含み、各セクションは、同じパラジウム濃度を有するパラジウム触媒を含む。例えば、触媒床は、前部セクションと後部セクションを含むことができ、この場合、前部セクションはパラジウム濃度が０．０２重量％であるパラジウム触媒を含み、後部セクションはパラジウム濃度が０．５重量％であるパラジウム触媒を含み、前部セクションの長さは合計床長の約６０％であり、後部セクションの長さは合計床長の約４０％である。本発明のいくつかの実施形態では、触媒床はパラジウム触媒を含み、これは、触媒床の前部から後部へパラジウムの濃度が連続的に高くなる。
【００５０】
反応器、蒸留塔、およびそれらに付随する供給ライン、流出物ライン、および本発明の実施形態の方法を適用する際に使用する関連ユニットは、耐腐食性材料で構成されてもよい。典型的な構成材料には、Ｔｅｆｌｏｎ（商標）およびガラスが挙げられる。典型的な構成材料にはまた、ステンレス鋼、特に、周知のニッケル高合金であるオーステナイト型のものが挙げられ、Ｍｏｎｅｌ（商標）ニッケル−銅合金、Ｈａｓｔｅｌｌｏｙ（商標）ニッケル系合金、およびＩｎｃｏｎｅｌ（商標）ニッケル−クロム合金、ならびに銅被覆鋼などがある。
【００５１】
多くの態様および実施形態を上に記載しているが、これらは単に例示であって、限定するものではない。本明細書を読んだ後、当業者であれば、他の態様および実施形態も、本発明の範囲から逸脱することなく可能であることを理解する。
【実施例】
【００５２】
本明細書で記載する概念を、以下の実施例においてさらに説明するが、これは、特許請求の範囲に記載されている本発明の範囲を限定しない。
【００５３】
記号の説明
２４５ｅｂは、ＣＦ3ＣＨＦＣＨ2Ｆである
２３６ｅａは、ＣＦ3ＣＨＦＣＨＦ2である
ＨＦＰは、ＣＦ3ＣＦ＝ＣＦ2である
２５４ｅｂは、ＣＨ3ＣＨＦＣＦ3である
１２２５ｙｅは、ＣＦ3ＣＦ＝ＣＨＦである
【００５４】
実施例１〜５のための一般手順
以下の一般手順により、温度測定のための反応器および熱電対のレイアウトを例示する。水素化反応は、気体混合物をパラジウム触媒の床に通すことにより実施した。本明細書で使用する１２２５ｙｅは、Ｚ異性体を９７〜９８％、Ｅ異性体を２〜３％含んでいた。反応器流出物の一部は、ＧＣ−ＦＩＣ（ガスクロマトグラフ−水素炎イオン化検出器）を用いた有機生成物分析のために、オンラインで標本抽出した。
【００５５】
再循環熱油システムで被筒している、垂直に方向付けたＨａｓｔｅｌｌｏｙ（商標）反応器（１インチのＯＤ、０．０６５インチの壁）を、下記の実験の全てにおいて使用した。反応器に、１／８インチの球形、または１／８インチ×１／８インチの平板の形態のパラジウム触媒２８．６ｃｍ3を装填した。反応器中のパラジウム触媒床を、高さ３インチまで上昇させ、１／８インチのＤｅｎｓｔｏｎｅ（商標）α−Ａｌ2Ｏ3球体（頂部にある）と１／４インチのＨａｓｔｅｌｌｏｙ（商標）突起型充填物（底部にある）との間に充填した。
【００５６】
出発物質と希釈剤との気体混合物を予熱し、反応器の頂部から入れ底部から出してその中を通した。反応器の中心に沿って位置させた１／８インチの熱電対により、８つの地点：−０．５インチ、０インチ、０．５インチ、１インチ、１．５インチ、２インチ、２．５インチおよび３インチで温度プロフィールを測定した。「−０．５インチ」の地点は触媒床の上約０．５インチであり、「０インチ」の地点は触媒床のほぼ頂部であり、「０．５インチ」の地点は触媒床の頂部の下約０．５インチなどであった。
【００５７】
（実施例１）
実施例１は、０．１重量％のＰｄ／α−Ａｌ2Ｏ3を通したＨＦＰの水素化は熱制御が良好であり、ＨＦＣ−２３６ｅａの良好な産出量を、高い選択性を伴ってもたらすことを明示している。
【００５８】
ＨＦＰ、Ｈ2および２３６ｅａの気体混合物を、反応器へ供給した。ＨＦＰの流量を表１に示す。気体混合物におけるＨＦＰに対するＨ2または２３６ｅａの量も表１に示す。表１はまた、反応器中の温度プロフィール、および反応器からの流出物の組成の分析結果も示している。
【００５９】
【表１】
2020059754.tif 000002
【００６０】
（実施例２）
実施例２は、０．０４重量％のＰｄ／α−Ａｌ2Ｏ3を通したＨＦＰの水素化は熱制御が良好であり、ＨＦＣ−２３６ｅａの良好な産出量を、高い選択性を伴ってもたらすことを明示している。
【００６１】
ＨＦＰ、Ｈ2および２３６ｅａの気体混合物を、反応器へ供給した。ＨＦＰの流量を表２に示す。気体混合物におけるＨＦＰに対するＨ2または２３６ｅａの量も表２に示す。表２はまた、反応器中の温度プロフィール、および反応器からの流出物の組成の分析結果も示している。
【００６２】
【表２】
2020059754.tif 000003
【００６３】
（実施例３）
実施例３は、０．０２重量％のＰｄ／α−Ａｌ2Ｏ3を通したＨＦＰの水素化は熱制御が良好であり、ＨＦＣ−２３６ｅａの良好な産出量を、高い選択性を伴ってもたらすことを明示している。
【００６４】
ＨＦＰ、Ｈ2および２３６ｅａの気体混合物を、反応器へ供給した。ＨＦＰの流量を表３に示す。気体混合物におけるＨＦＰに対するＨ2または２３６ｅａの量も表３に示す。表３はまた、反応器中の温度プロフィール、および反応器からの流出物の組成の分析結果も示している。
【００６５】
【表３】
2020059754.tif 000004
【００６６】
【表４】
2020059754.tif 000005
【００６７】
（実施例４）
実施例４は、０．１重量％のＰｄ／α−Ａｌ2Ｏ3を通した１２２５ｙｅの水素化は熱制御が良好であり、ＨＦＣ−２４５ｅｂの良好な産出量を、高い選択性を伴ってもたらすことを明示している。
【００６８】
１２２５ｙｅ、Ｈ2および２４５ｅｂの気体混合物を、反応器へ供給した。１２２５ｙｅの流量を表４に示す。気体混合物における１２２５ｙｅに対するＨ2または２４５ｅｂの量も表４に示す。表４はまた、反応器中の温度プロフィール、および反応器からの流出物の組成の分析結果も示している。
【００６９】
【表５】
2020059754.tif 000006
【００７０】
【表６】
2020059754.tif 000007
【００７１】
（実施例５）
実施例５は、０．０２重量％のＰｄ／α−Ａｌ2Ｏ3を通した１２２５ｙｅの水素化は熱制御が良好であり、ＨＦＣ−２４５ｅｂの良好な産出量を、高い選択性を伴ってもたらすことを明示している。
【００７２】
１２２５ｙｅ、Ｈ2および２４５ｅｂの気体混合物を、反応器へ供給した。１２２５ｙｅの流量を表５に示す。気体混合物における１２２５ｙｅに対するＨ2または２４５ｅｂの量も表５に示す。表５はまた、反応器中の温度プロフィール、および反応器からの流出物の組成の分析結果も示している。
【００７３】
【表７】
2020059754.tif 000008
【００７４】
【表８】
2020059754.tif 000009
【００７５】
（実施例６〜７のための一般手順）
以下の一般手順により、温度測定のための反応器および熱電対のレイアウトを例示する。水素化反応は、気体混合物をパラジウム触媒の床に通すことにより実施した。反応器流出物の一部は、ＧＣ−ＦＩＣ（ガスクロマトグラフ−水素炎イオン化検出器）を用いた有機生成物分析のために、オンラインで標本抽出した。
【００７６】
アルミニウムスリーブにより被筒したＩｎｃｏｎｅｌ（商標）反応器（５／８インチのＯＤ、０．０３４インチの壁）を、下記の実験の全てにおいて使用した。スリーブを、５インチ長ヒーターバンド加熱炉により加熱した。反応器に、１／８インチの球形、または１／８インチ×１／８インチの平板の形態のパラジウム触媒５ｃｍ3を装填した。
【００７７】
ＨＦＰ、Ｈ2およびＮ2を５０℃に予熱し、反応器の中を、触媒床の頂部から底部への方向で通した。加熱炉の温度を、アルミニウムスリーブ内部の熱電対により制御した。反応器の中心に沿って位置させた１／１６インチの熱電対により、触媒床のほぼ頂部（０インチ地点）で、および頂部の下約１インチ（１インチ地点）で、温度プロフィールを測定した。
【００７８】
（実施例６）
実施例６は、０．３重量％のＰｄ／γ−Ａｌ2Ｏ3を通したＨＦＰの水素化は、かなりの量の２４５ｅｂ副生成物を産出することを明示している。
【００７９】
ＨＦＰ、Ｈ2およびＮ2の気体混合物を、反応器へ供給した。ＨＦＰの流量を表６に示す。気体混合物におけるＨＦＰに対するＨ2またはＮ2の量も表６に示す。表６はまた、反応器中の温度プロフィール、および反応器からの流出物の組成の分析結果も示している。
【００８０】
【表９】
2020059754.tif 000010
【００８１】
（実施例７）
実施例７は、０．３重量％のＰｄ／α−Ａｌ2Ｏ3を通したＨＦＰの水素化は、２４５ｅｂ副生成物を産出しないことを明示している。
【００８２】
ＨＦＰ、Ｈ2およびＮ2の気体混合物を、反応器へ供給した。ＨＦＰの流量を表７に示す。気体混合物におけるＨＦＰに対するＨ2またはＮ2の量も表７に示す。表７はまた、反応器中の温度プロフィール、および反応器からの流出物の組成の分析結果も示している。
【００８３】
【表１０】
2020059754.tif 000011
【００８４】
発明の概要、または実施例において上に記載した作業の全てが必要とされるのではないこと、特定の作業の一部は必要でない場合があること、記載した作業に加えて１または複数のさらなる作業を実施してもよいことに留意されたい。またさらに、列挙している作業の順序は、必ずしもこれらを実施する順序であるとは限らない。
【００８５】
前述の明細書において、概念は、特定の実施形態に準拠して説明してきた。しかしながら、当業者であれば、下記の特許請求の範囲で設定されている本発明の範囲から逸脱することなく、種々の修正および変更をなし得ることを理解する。したがって、本明細書は、限定的な意味合いではなく例示的な意味合いであるとみなされるべきであり、全てのこうした修正は本発明の範囲内に含まれていると意図される。
【００８６】
便益、他の利点、および問題解決策は、特定の実施形態に関して上に記載した。しかしながら、便益、利点、問題解決策、および任意の便益、利点または解決策を起こさせることもある任意の特徴、または一層明白にさせることもある任意の特徴は、任意のまたは全ての特許請求の範囲の、重要な、必要とされる、または必須の特徴であると解釈されるべきではない。
【００８７】
本明細書において明快性のために別々の実施形態に関して記載されている特徴は、単一の実施形態において組み合わせて実現することもできることを理解されたい。逆に、簡潔にするために単一の実施形態に関して記載されている種々の特徴は、別々に、または任意の副次的組合せにおいて実現することもできる。
【外国語明細書】
2020059754000001.pdf